(57)【特許請求の範囲】
【請求項１】
下記条件（１）を満たす、高結晶性ポリオレフィン（Ａ）と、低結晶性ポリオレフィン（Ｂ）とを含有する樹脂組成物（Ｃ）からなる繊維不織布であって、
前記高結晶性ポリオレフィン（Ａ）が、プロピレン単独重合体、エチレン−プロピレン共重合体、及びプロピレン−α−オレフィン共重合体からなる群より選ばれる１種以上であり、
前記低結晶性ポリオレフィン（Ｂ）が、初期弾性率５ＭＰａ以上５００ＭＰａ未満であり、
前記高結晶性ポリオレフィン（Ｂ）が、プロピレン単独重合体、エチレン−プロピレン共重合体、及びプロピレン−α−オレフィン共重合体からなる群より選ばれる１種以上であり、
前記樹脂組成物（Ｃ）中、前記高結晶性ポリオレフィン（Ａ）の含有量が５０〜９８質量％、前記低結晶性ポリオレフィン（Ｂ）の含有量が２〜５０質量％であり、
前記樹脂組成物（Ｃ）が、更に、内部離型剤を、前記高結晶性ポリオレフィン（Ａ）及び低結晶性ポリオレフィン（Ｂ）の総含有量基準で１０〜５０００質量ｐｐｍ含有し、
前記内部離型剤が、ジベンジリデンソルビトール、１，３：２，４−ビス（ｏ−３，４−ジメチルベンジリデン）ソルビトール、１，３：２，４−ビス（ｏ−２，４−ジメチルベンジリデン）ソルビトール、１，３：２，４−ビス（ｏ−４−エチルベンジリデン）ソルビトール、１，３：２，４−ビス（ｏ−４−クロロベンジリデン）ソルビトール、１，３：２，４−ジベンジリデンソルビトール、エルカ酸アミド、オレイン酸アミド、ステアリン酸アミド、ベヘニン酸アミド、エチレンビスステアリン酸アミド、エチレンビスオレイン酸アミド、ステアリルエルカアミド及びオレイルパルミトアミド、アジピン酸ジアニリド、及びスベリン酸ジアニリドからなる群より選ばれる１種以上であり、
該繊維不織布を構成する繊維の繊度が０．２〜０．６デニールであり、該繊維不織布がスパンボンド不織布である、繊維不織布。
（１）高結晶性ポリオレフィン（Ａ）の半結晶化時間ｔａと低結晶性ポリオレフィン（Ｂ）の半結晶化時間ｔｂがｔａ＜ｔｂの関係を満たす。
【請求項２】
前記繊維不織布を構成する繊維の繊度が０．２〜０．５デニールである、請求項１に記載の繊維不織布。
【請求項３】
前記高結晶性ポリオレフィン（Ａ）の初期弾性率が５００〜２，０００ＭＰａである請求項１又は２に記載の繊維不織布。
【請求項４】
前記内部離型剤が、エルカ酸アミドである、請求項１〜３のいずれか１項に記載の繊維不織布。
【請求項５】
エジェクター方式を用いたスパンボンド不織布成型機を用いて請求項１〜４のいずれか１項に記載の繊維不織布を製造する製造方法であって、該繊維不織布を、単孔吐出量［Ｔ］（ｇ／ｍｉｎ）とエジェクター圧力［Ｅ］（ｋｇ／ｃｍ２）との比［Ｔ］／［Ｅ］が、０．０５以上０．１以下の条件で製造する、スパンボンド不織布である繊維不織布の製造方法。
【請求項６】
前記単孔吐出量［Ｔ］が、０．１〜０．５ｇ／ｍｉｎである、請求項５に記載の繊維不織布の製造方法。
【発明の詳細な説明】
【技術分野】
【０００１】
本発明は、ポリオレフィン材料を用いた繊維不織布に関する。
【背景技術】
【０００２】
近年、ポリオレフィン系の繊維および不織布は、使い捨ておむつ、生理用品、衛生製品、衣料素材、包帯、包装材等の各種用途に用いられている。当該繊維および不織布は直接身体と接触する用途で用いられることが多く、身体への良好な装着感や手触り感に関する要求性能が近年さらに高まっている。このため、不織布に関しては、良好な装着感のための風合いの向上や製品軽量化のための薄目付け化等に関連した技術開発が求められている。【０００３】
しかしながら、従来用いられているポリオレフィン系樹脂を用いてスパンボンド法にて不織布を製造するにあたり、細糸化を目指して単孔吐出量を減らしたり、紡糸速度を上げたりすると、糸切れが多発し、安定した紡糸性が得られない。糸切れが発生すると、切れた繊維が周りの繊維を巻き込んでローピング現象を引き起こしたり、糸切れを起こした箇所や、ローピングした繊維が落ちた箇所の不織布が欠陥、目付ムラにつながるため、不織布の品質不良を招く。このため、糸切れが発生しない安定した紡糸性と繊維の細糸化との両立が望まれている。
【先行技術文献】
【特許文献】
【０００４】
【特許文献１】ＷＯ２０１１／０３０８９３号パンフレット
【発明の概要】
【発明が解決しようとする課題】
【０００５】
ここで、特許文献１には、低結晶性ポリプロピレン及び高結晶性ポリプロピレンを含有する樹脂組成物を用いたスパンボンド不織布が開示されているが、さらに柔軟性に優れ、より強度の高い不織布を提供する観点から、不織布を構成する繊維のさらなる細糸化が求められている。
本発明は上記事情に鑑みなされたもので、ポリオレフィン樹脂組成物を用いた繊維不織布において、紡糸安定性を維持したまま、不織布を構成する繊維を細糸化することを目的とするものである。
【課題を解決するための手段】
【０００６】
本発明者らは鋭意研究を重ねた結果、特定の結晶化速度を有するポリオレフィン樹脂組成物を用いることによって、前記課題が解決することを見出した。
すなわち本発明は、
１．下記条件（１）及び（２）を満たす、高結晶性ポリオレフィン（Ａ）と、低結晶性ポリオレフィン（Ｂ）とを含有する樹脂組成物（Ｃ）からなる繊維不織布。
（１）高結晶性ポリオレフィン（Ａ）の半結晶化時間（ｔa）と低結晶性ポリオレフィン（Ｂ）の半結晶化時間（ｔb）がｔa＜ｔbの関係を満たす。
（２）樹脂組成物（Ｃ）の半結晶化時間（ｔc）が、高結晶性ポリオレフィン（Ａ）の半結晶化時間（ｔa）の１．２〜２．０倍である。
２．前記繊維不織布を構成する繊維の繊度が０．２〜１．３デニールである上記１に記載の繊維不織布、
３．前記繊維不織布を構成する繊維の繊度が０．２〜０．８デニールである、上記２に記載の繊維不織布、
４．前記高結晶性ポリオレフィン（Ａ）の初期弾性率が５００〜２，０００ＭＰａであり、かつ、前記低結晶性ポリオレフィン（Ｂ）の初期弾性率が５ＭＰａ以上５００ＭＰａ未満である上記１〜３のいずれかに記載の繊維不織布、
５．繊維不織布を成形する際に、０．１〜０．５ｇ／ｍｉｎの単孔吐出量で成形してなる上記１〜４のいずれかに記載の繊維不織布、及び
６．繊度が０．２〜１．０デニールである繊維から構成されるスパンボンド不織布。
を提供するものである。
【発明の効果】
【０００７】
本発明によれば、ポリオレフィン樹脂組成物を用いた繊維不織布において、紡糸安定性を維持したまま、不織布を構成する繊維を細糸化することができる。
【発明を実施するための形態】
【０００８】
＜第一発明＞
第一発明の繊維不織布は、高結晶性ポリオレフィン（Ａ）及び低結晶性ポリオレフィン（Ｂ）を含有する樹脂組成物からなる。なお、本発明において、低結晶性ポリオレフィン（Ｂ）とは、高結晶性ポリオレフィン（Ａ）よりも半結晶化時間が長いものを示す。すなわち、高結晶性ポリオレフィン（Ａ）の半結晶化時間（ｔa）と低結晶性ポリオレフィン（Ｂ）の半結晶化時間（ｔb）が、ｔa＜ｔbの関係を満たす。
【０００９】
〔高結晶性ポリオレフィン（Ａ）〕
第一発明で使用する高結晶性ポリオレフィン（Ａ）は、後述する樹脂組成物（Ｃ）に関する条件（２）を満たすことができる限り、種類は特に限定されず、例えば、ポリエチレン、プロピレン単独重合体、エチレン−プロピレン共重合体、エチレン−α−オレフィン共重合体、プロピレン−α−オレフィン共重合体、α−オレフィン単独重合体、複数のα−オレフィンの共重合体などが挙げられ、このα−オレフィンとしては、炭素数４〜２４のものが好ましく、炭素数４〜１２のものがより好ましく、炭素数４〜８のものが特に好ましい。
【００１０】
上記高結晶性ポリオレフィン（Ａ）は、初期弾性率が５００〜２，０００ＭＰａであることが好ましく、６００〜２，０００ＭＰａであることがより好ましく、７００〜1，８００ＭＰａであることがさらに好ましい。本明細書中における初期弾性率とは、以下の測定方法により測定されたものである。
［初期弾性率の測定方法］
厚さ１ｍｍのプレスシートを作成した。得られたプレスシートから、ＪＩＳ  Ｋ７１１３（２００２年）−２号１／２に準じた試験片をサンプリングした。引張試験機（（株）島津製作所製、オートグラフＡＧ−Ｉ）を用いて、初期長Ｌ０を４０ｍｍに設定し、引張速度１００ｍｍ／分で伸張し、伸張過程でのひずみと荷重を測定し、下記式から初期弾性率を算出した。
初期弾性率（Ｎ）＝ひずみ５％の荷重（Ｎ）／０．０５
【００１１】
尚、本明細書中において、半結晶化時間（ｔa、ｔb及びｔc）とは以下に示す測定方法により測定されるものを示す。
［半結晶化時間の測定方法］
ＦＬＡＳＨ  ＤＳＣ（メトラー・トレド株式会社製）を用い、下記方法にて測定する。
（１）試料を２３０℃で２分間加熱して融解させた後、２０００℃／秒で２５℃まで冷却し、２５℃での等温結晶化過程における、発熱量の時間変化を測定する。
従来のＤＳＣ測定においては、上述のような急激な冷却が出来なかったため、冷却過程で結晶化が開始してしまい、室温付近での正確な等温結晶化の評価が出来なかった。
（２）等温結晶化開始時から結晶化完了時までの発熱量の積分値を１００％とした時、等温結晶化開始時から発熱量の積分値が５０％となるまでの時間を半結晶化時間とした。
【００１２】
〔低結晶性ポリオレフィン（Ｂ）〕
上記低結晶性ポリオレフィン（Ｂ）は、上述のように、高結晶性ポリオレフィン（Ａ）よりも半結晶化時間が長いものであれば、その種類は特に限定されず、例えば、ポリエチレン、プロピレン単独重合体、エチレン−プロピレン共重合体、プロピレン−α−オレフィン共重合体、α−オレフィン単独重合体、複数のα−オレフィンの共重合体などが挙げられ、このα−オレフィンとしては、炭素数４〜２４のものが好ましく、炭素数４〜１２のものがより好ましく、炭素数４〜８のものが特に好ましい。
【００１３】
上記低結晶性ポリオレフィン（Ｂ）は、初期弾性率が５ＭＰａ以上５００ＭＰａ未満であることが好ましく、１０〜４００ＭＰａであることがより好ましく、２０〜３００ＭＰａであることがさらに好ましい。低結晶性ポリオレフィン（Ｂ）の初期弾性率は、上述の高結晶性ポリオレフィン（Ａ）と同様にして測定することができる。
【００１４】
高結晶性ポリオレフィン（Ａ）が汎用ポリプロピレンである場合、低結晶性ポリオレフィン（Ｂ）としては、下記（ａ）を満たす低結晶性ポリプロピレンが好ましく、さらに、（ａ）〜（ｆ）を全て満たす低結晶性ポリプロピレンがより好ましい。
（ａ）［ｍｍｍｍ］＝２０〜６０モル％
上記低結晶性ポリプロピレンは、［ｍｍｍｍ］（メソペンタッド分率）が２０〜６０モル％である。［ｍｍｍｍ］が２０モル％以上であると、溶融後の固化が早く、繊維のベタつきが抑制され、巻取りロールに付着しにくいため、連続成形が容易となる。また、［ｍｍｍｍ］が６０モル％以下であると、結晶化度が低下するため、糸切れが生じにくく、更にはソフトタッチ感のある不織布が得られる。このような観点から、上記低結晶性ポリプロピレンの［ｍｍｍｍ］は、より好ましくは３０〜５０モル％、さらに好ましくは４０〜５０モル％である。
【００１５】
（ｂ）［ｒｒｒｒ］／（１−［ｍｍｍｍ］）≦０．１
上記低結晶性ポリプロピレンは、［ｒｒｒｒ］／（１−［ｍｍｍｍ］）が０．１以下であることが好ましい。［ｒｒｒｒ］／（１−［ｍｍｍｍ］）は、低結晶性ポリプロピレンの規則性分布の均一さを示す指標である。この値が小さくなると既存触媒系を用いて製造される従来のポリプロピレンのように高立体規則性ポリプロピレンとアタクチックポリプロピレンの混合物とならず、べたつきが生じにくい。このような観点から、上記低結晶性ポリプロピレンの［ｒｒｒｒ］／（１−［ｍｍｍｍ］）は、より好ましくは０．０５以下、さらに好ましくは０．０４以下である。
【００１６】
（ｃ）［ｒｍｒｍ］＞２．５モル％
上記低結晶性ポリプロピレンは、［ｒｍｒｍ］（ラセミメソラセミメソペンタッド分率）が２．５モル％を超えるものであることが好ましい。［ｒｍｒｍ］が２．５モル％以下であると、低結晶性ポリプロピレンのランダム性が減少し、アイソタクチックポリプロピレンブロック鎖による結晶化によって結晶化度が高くなり、糸切れを起こし、更には得られた不織布においてソフトタッチ感が得られない。上記低結晶性ポリプロピレンの［ｒｍｒｍ］は、より好ましくは２．６モル％以上、さらに好ましくは２．７モル％以上である。その上限は、通常１０モル％程度である。
【００１７】
（ｄ）［ｍｍ］×［ｒｒ］／［ｍｒ］2≦２．０
上記低結晶性ポリプロピレンは、［ｍｍ］（メソトリアッド分率）×［ｒｒ］（ラセミトリアッド分率）／［ｍｒ］（メソラセミトリアッド分率）2が、２．０以下であることが好ましい。［ｍｍ］×［ｒｒ］／［ｍｒ］2は、重合体のランダム性の指標を示し、小さいほどランダム性が高くなり、糸切れ頻度が減少し、ソフトタッチ感を有した不織布が得られる。この値が２．０以下であると、紡糸により得られた繊維において糸切れを起こさず、良好なソフトタッチ感を有した不織布が得られる。このような観点から、上記低結晶性ポリプロピレンの［ｍｍ］×［ｒｒ］／［ｍｒ］2は、より好ましくは０．２５を超え１．８以下、さらに好ましくは０．５〜１．５である。
【００１８】
（ｅ）重量平均分子量（Ｍｗ）＝１０，０００〜２００，０００
上記低結晶性ポリプロピレンは、重量平均分子量が１０，０００〜２００，０００であることが好ましい。重量平均分子量が１０，０００以上であると、低結晶性ポリプロピレンの粘度が低すぎず適度のものとなるため、紡糸の際の糸切れが抑制される。また、重量平均分子量が２００，０００以下であると、低結晶性ポリプロピレンの粘度が高すぎず、紡糸性が向上する。このような観点から、上記低結晶性ポリプロピレンの重量平均分子量は、より好ましくは３０，０００〜１００，０００であり、さらに好ましくは４０，０００〜８０，０００である。
【００１９】
（ｆ）分子量分布（Ｍｗ／Ｍｎ）＜４．０
第一発明で使用する低結晶性ポリプロピレンは、分子量分布（Ｍｗ／Ｍｎ）が４．０未満であることが好ましい。分子量分布が４．０未満であると、紡糸により得られた繊維におけるべたつきの発生が抑制される。上記低結晶性ポリプロピレンの分子量分布（Ｍｗ／Ｍｎ）は、より好ましくは３．０以下、さらに好ましくは２．５以下である。
【００２０】
前記（ａ）〜（ｆ）を満たす低結晶性ポリプロピレンを、上述の汎用ポリプロピレンとともに使用することで、汎用ポリプロピレンの欠点を補い目的の不織布の製造に適する原料が得られる。
なお、前記（ａ）を満たす低結晶性ポリプロピレンとしては、後述する樹脂組成物（Ｃ）に関する条件（２）を満たすことができる限り、プロピレン以外のコモノマーを使用した共重合体であってもよい。この場合、コモノマーの量は通常２質量％以下である。コモノマーとしては、エチレン，１−ブテン，１−ペンテン，４−メチル−１−ペンテン，１−ヘキセン，１−オクテン，１−デセン，１−ドデセン，１−テトラデセン，１−ヘキサデセン，１−オクタデセン，１−エイコセンなどが挙げられ、本発明においては、これらのうち一種又は二種以上を用いることができる。
【００２１】
〔樹脂組成物（Ｃ）〕
樹脂組成物（Ｃ）は、第一発明の繊維不織布の原材料であり、上記高結晶性ポリオレフィン（Ａ）と、低結晶性ポリオレフィン（Ｂ）とを含有し、樹脂組成物（Ｃ）の半結晶化時間（ｔc）が、高結晶性ポリオレフィン（Ａ）の半結晶化時間（ｔa）の１．２〜２．０倍である。
半結晶化時間（ｔc）が半結晶化時間（ｔa）の１．２倍未満であると、樹脂組成物（Ｃ）の結晶化速度が速く、繊維の溶融成形の際に、ノズルから吐出された溶融樹脂がすぐに結晶化するため、糸切れが起きやすく、細糸化が困難となり、繊維直径は１．７デニールまでが限界となる。一方、半結晶化時間（ｔc）が半結晶化時間（ｔa）の２．０倍超であると、繊維表面がべた付き、ローピング（繊維同士がくっつく現象）が発生し、安定的な紡糸が出来ず、また、繊維が収縮により太くなり、やはり細糸化できない。
上記観点から、半結晶化時間（ｔc）は、半結晶化時間（ｔa）の１．２〜１．９倍であることが好ましく、１．３〜１．９倍であることがより好ましい。
樹脂組成物（Ｃ）の半結晶化時間（ｔc）を、高結晶性ポリオレフィン（Ａ）の半結晶化時間（ｔa）の１．２倍以上に制御する方法としては、高結晶性ポリオレフィン（Ａ）と低結晶性ポリオレフィン（Ｂ）との組合せにおいて、低結晶性ポリオレフィン（Ｂ）の比率を増加させる方法や、低結晶性ポリオレフィン（Ｂ）を、より半結晶化時間（ｔb）の長いものに変更する方法などが挙げられる。一方、樹脂組成物（Ｃ）の半結晶化時間（ｔc）を、高結晶性ポリオレフィン（Ａ）の半結晶化時間（ｔa）の２．０倍以下に制御する方法としては、高結晶性ポリオレフィン（Ａ）と低結晶性ポリオレフィン（Ｂ）との組合せにおいて、低結晶性ポリオレフィン（Ｂ）の比率を減少させる方法や、低結晶性ポリオレフィン（Ｂ）を、より半結晶化時間（ｔb）の短いものに変更する方法などが挙げられる。
【００２２】
上記樹脂組成物（Ｃ）における高結晶性ポリオレフィン（Ａ）の含有量は、樹脂組成物（Ｃ）に関する条件（２）を満たすことができる範囲であれば、特に限定されない。また、樹脂組成物（Ｃ）に関する条件（２）を満たすための、高結晶性ポリオレフィン（Ａ）と、低結晶性ポリオレフィン（Ｂ）の含有量は、高結晶性ポリオレフィン（Ａ）及び低結晶性ポリオレフィン（Ｂ）においてどの種類のポリオレフィンを選択するかによって異なる。
一例として、高結晶性ポリオレフィン（Ａ）が汎用ポリプロピレン、低結晶性ポリオレフィン（Ｂ）が前述の初期弾性率を満たす低結晶性ポリプロピレンである場合、上記樹脂組成物（Ｃ）における高結晶性ポリオレフィン（Ａ）の含有量は５０〜９８質量％であることが好ましく、６０〜９５質量％であることがより好ましい。
また、上記樹脂組成物（Ｃ）における低結晶性ポリオレフィン（Ｂ）の含有量は２〜５０質量％であることが好ましく、５〜４０質量％であることがより好ましい。
さらに、上記樹脂組成物（Ｃ）は、高結晶性ポリオレフィン（Ａ）と低結晶性ポリオレフィン（Ｂ）との合計を基準として、前述の初期弾性率を満たす低結晶性ポリプロピレンの含有量が２〜３５質量％であることが好ましく、５〜３０質量％であることがより好ましい。
【００２３】
前記樹脂組成物（Ｃ）は、前記物性を満たす限り他の熱可塑性樹脂や、離型剤等の各種添加剤を含有してもよい。
他の熱可塑性樹脂としては、オレフィン系重合体が挙げられ、具体的にはポリプロピレン、プロピレン−エチレン共重合体、プロピレン−エチレン−ジエン共重合体、ポリエチレン、エチレン／α−オレフィン共重合体、エチレン−酢酸ビニル共重合体、水素添加スチレン系エラストマー等が挙げられる。これらは、一種単独で用いてもよいし、二種以上を組み合わせて用いてもよい。
【００２４】
上述の離型剤とは、成形した不織布が成形機のロールやコンベアに付着しないように、剥離性を向上させるための添加剤をいう。樹脂組成物（Ｃ）に含有される離型剤を内部離型剤といい、内部離型剤とは、樹脂原料に添加して不織布の剥離性を向上させるための添加剤をいう。後述する外部離型剤とは、成形機のロールやコンベアに直接塗布して不織布の剥離性を向上させるための添加剤をいう。
【００２５】
内部離型剤としては、有機カルボン酸もしくはその金属塩、芳香族スルホン酸塩もしくはその金属塩、有機リン酸化合物もしくはその金属塩、ジベンジリデンソルビトールもしくはその誘導体、ロジン酸部分金属塩、無機微粒子、イミド酸、アミド酸、キナクリドン類、キノン類又はこれらの混合物が挙げられる。
上記有機カルボン酸の金属塩における金属としては、Ｌｉ、Ｃａ、Ｂａ、Ｚｕ、Ｍｇ、Ａｌ、Ｐｂなどが挙げられ、また、カルボン酸としては、オクチル酸、パルチミン酸、ラウリン酸、ステアリン酸、ベヘン酸、モンタン酸、１２−ヒドロキシステアリン酸、オレイン酸、イソステアリン酸、リノシール酸等の脂肪酸、安息香酸、ｐ−ｔ−ｂ−安息香酸等の芳香族酸が挙げられ、具体例としては、安息香酸アルミニウム塩、ｐ−ｔ−ブチル安息香酸アルミニウム塩、アジピン酸ナトリウム、チオフェネカルボン酸ナトリウム、ピローレカルボン酸ナトリウム等が挙げられる。
上記ジベンジリデンソルビトール又はその誘導体の具体例としては、ジベンジリデンソルビトール、１，３：２，４−ビス（ｏ−３，４−ジメチルベンジリデン）ソルビトール、１，３：２，４−ビス（ｏ−２，４−ジメチルベンジリデン）ソルビトール、１，３：２，４−ビス（ｏ−４−エチルベンジリデン）ソルビトール、１，３：２，４−ビス（ｏ−４−クロロベンジリデン）ソルビトール及び１，３：２，４−ジベンジリデンソルビトール等が挙げられ、さらに具体的には、新日本理化株式会社製のゲルオールＭＤやゲルオールＭＤ−Ｒ等が挙げられる。
上記ロジン酸部分金属塩としては、荒川化学工業株式会社製のパインクリスタルＫＭ１６００、パインクリスタルＫＭ１５００、パインクリスタルＫＭ１３００等が挙げられる。
上記無機微粒子としては、タルク、クレイ、マイカ、アスベスト、ガラス繊維、ガラスフレーク、ガラスビーズ、ケイ酸カルシウム、モンモリロナイト、ベントナイト、グラファイト、アルミニウム粉末、アルミナ、シリカ、ケイ藻土、酸化チタン、酸化マグネシウム、軽石粉末、軽石バルーン、水酸化アルミニウム、水酸化マグネシウム、塩基性炭酸マグネシウム、ドロマイト、硫酸カルシウム、チタン酸カリウム、硫酸バリウム、亜硫酸カルシウム、硫化モリブデン等が挙げられる。また、シリカとしては合成シリカを用いてもよく、富士シリシア株式会社製のサイリシアや水澤化学工業株式会社製のミズカシル等が挙げられる。
上記アミド化合物としては、エルカ酸アミド、オレイン酸アミド、ステアリン酸アミド、ベヘニン酸アミド、エチレンビスステアリン酸アミド、エチレンビスオレイン酸アミド、ステアリルエルカアミド及びオレイルパルミトアミド、アジピン酸ジアニリド、スベリン酸ジアニリド等が挙げられる。
上記有機リン酸金属塩としては、株式会社ＡＤＥＫＡ製のアデカスタブＮＡ−１１及びアデカスタブＮＡ−２１等が挙げられる。
【００２６】
これらの内部離型剤は、一種を単独で又は二種以上を組み合わせて用いることができる。本発明においては、これらの内部離型剤のうち、エルカ酸アミド、ジベンジリデンソルビトール、１，３：２，４−ビス（ｏ−３，４−ジメチルベンジリデン）ソルビトール、１，３：２，４−ビス（ｏ−２，４−ジメチルベンジリデン）ソルビトール、１，３：２，４−ビス（ｏ−４−エチルベンジリデン）ソルビトール、１，３：２，４−ビス（ｏ−４−クロロベンジリデン）ソルビトール及び１，３：２，４−ジベンジリデンソルビトールから選択されるものが好ましい。
樹脂組成物（Ｃ）において、内部離型剤の含有量は、添加剤を除いた樹脂混合物基準で１０〜１００００質量ｐｐｍであることが好ましく、１００〜５０００質量ｐｐｍがより好ましい。内部離型剤の含有量が１０質量ｐｐｍ以上であると、離型剤としての機能が発現され、１００００質量ｐｐｍ以下であると、離型剤としての機能と経済性のバランスが良好となる。
【００２７】
離型剤以外の各種添加剤としては、従来公知の添加剤を配合することができ、例えば、発泡剤、結晶核剤、耐侯安定剤、紫外線吸収剤，光安定剤，耐熱安定剤、帯電防止剤、難燃剤，合成油，ワックス、電気的性質改良剤、スリップ防止剤、アンチブロックング剤、粘度調製剤、着色防止剤、防曇剤、滑剤、顔料、染料、可塑剤、軟化剤、老化防止剤、塩酸吸収剤、塩素捕捉剤，酸化防止剤、粘着防止剤などの添加剤が挙げられる。
【００２８】
〔不織布〕
第一発明の不織布は、原料として前記樹脂組成物（Ｃ）を用いて得られるものであり、好ましくはスパンボンド法によって製造されたものである。通常、スパンボンド法においては溶融混練した樹脂組成物を紡糸し、延伸、開繊することによって連続長繊維を形成し、引き続き連続した工程で連続長繊維を移動捕集面上に堆積させ、絡合することによって不織布を製造する。当該方法は、不織布を連続的に製造することができ、また、該不織布を構成する繊維が延伸された連続の長繊維であるため、強度が大きい。
第一発明の繊維不織布を製造するスパンボンド法としては、従来公知の方法を採用することができ、例えば、数千の孔を有する大ノズルや、或いは例えば４０程度の孔を有する小ノズル群から、溶融ポリマーの押出しにより繊維を製造することができる。ノズルを出た後、溶融繊維はクロスフロー冷気システムにより冷却され、次にノズルから引き離され、高速空気により延伸される。通常、２種類の空気減衰方法があり、その両方ともベンチュリー効果を用いる。第１の方法は、吸引スロットを用いてフィラメントを延伸し（スロット延伸）、ノズルの幅又は機械の幅で行う。第２の方法は、ノズル又は吸引銃を通してフィラメントを延伸する。この方法で形成されるフィラメントはスクリーン（ワイヤー）上又は細孔形成ベルト上で収集されウェブを形成する。次に、ウェブは圧縮ロールを通過し、続いて加熱カレンダーロール間を通り、１つのロール上の盛り上がり部分がウェブの１０％〜４０％程度の面積を含む部分で結合して、不織布を形成する。
【００２９】
以下、上記スパンボンド法により繊維不織布を製造する具体的な条件につき説明する。
［製造条件１］
エジェクター方式を用いたスパンボンド不織布成形機により本発明の繊維不織布を製造する場合、上記樹脂組成物（Ｃ）を用いて、以下の条件のスパンボンド法により製造することで、繊維直径１．０デニール以下にまで細糸化することができる。
（１）樹脂温度：２００℃〜２７０℃
（２）単孔吐出量：０．１ｇ／ｍｉｎ〜０．５ｇ／ｍｉｎ
（３）エジェクター圧力：１．０ｋｇ／ｃｍ2〜４．０ｋｇ／ｃｍ2
（４）サクション圧力：６００ｒｐｍ〜９００ｒｐｍ
（５）カレンダー温度：１００℃〜１５０℃
（６）ニップ圧力：４０ｋｇ／ｃｍ
【００３０】
上記製造条件１においては、繊維の細糸化において、特に単孔吐出量（［Ｔ］ｇ／ｍｉｎ）とエジェクター圧力（［Ｅ］ｋｇ／ｃｍ2）との間に下記式（１−１）〜（１−４）の関係が成り立つ条件に設定することが好ましい。
［Ｔ］／［Ｅ］≦  ０．２５          ・・・（１−１）
［Ｔ］／［Ｅ］≦  ０．２      ・・・（１−２）
［Ｔ］／［Ｅ］≦  ０．１３          ・・・（１−３）
［Ｔ］／［Ｅ］≦  ０．１          ・・・（１−４）
［Ｔ］／［Ｅ］が０．２５以下であると、得られる繊維不織布の繊維が１．３デニール以下の細糸になりやすく、０．２以下であると、上記繊維が１．０デニール以下の細糸になりやすく、０．１３以下であると、上記繊維が０．８デニール以下の細糸になりやすく、０．１以下であると、上記繊維が０．６デニール以下の細糸になりやすい。
【００３１】
［製造条件２］
キャビン方式を用いたスパンボンド不織布成形機により第一発明の繊維不織布を製造する場合、上記樹脂組成物（Ｃ）を用いて、以下の条件のスパンボンド法により製造することで、繊維直径１．０デニール以下にまで細糸化することができる。
（１）樹脂温度：２００℃〜２７０℃
（２）単孔吐出量：０．３ｇ／ｍｉｎ〜０．６ｇ／ｍｉｎ
（３）キャビン圧力：４５００Ｐａ〜８０００Ｐａ
（４）カレンダー温度：１００℃〜１５０℃
（５）ニップ圧力：１００Ｎ／ｍｍ
【００３２】
上記製造条件２においては、繊維の細糸化において、特に単孔吐出量（［Ｔ］ｇ／ｍｉｎ）とキャビン圧力（［Ｃ］Ｐａ）との間に下記式（２−１）〜（２−３）の関係が成り立つ条件に設定することが好ましい。
［Ｔ］／［Ｃ］×１０００≦０．０９      ・・・（２−１）
［Ｔ］／［Ｃ］×１０００≦０．０６      ・・・（２−２）
［Ｔ］／［Ｃ］×１０００≦０．０５      ・・・（２−３）
［Ｔ］／［Ｃ］×１０００が０．０９以下であると、得られる繊維不織布の繊維が１．３デニール以下の細糸になりやすく、０．０６以下であると、上記繊維が１．０デニール以下の細糸になりやすく、０．０５以下であると、上記繊維が０．９デニール以下の細糸になりやすい。
【００３３】
第一発明の繊維不織布の製造するに際し、外部離型剤を用いる場合は、上記移動捕集面に外部離型剤を散布する。樹脂組成物（Ｃ）が内部離型剤を含む場合、上記移動捕集面に外部離型剤を散布しなくてもよいが、良好な離型性を得る点から、内部離型剤と併用してもよい。
【００３４】
上記外部離型剤の具体例としては、フッ素系離型剤及びシリコーン系離型剤が挙げられる。フッ素系離型剤としては、ダイキン工業株式会社製のダイフリーや株式会社ネオス製のフリリースが挙げられる。シリコーン系離型剤としては、東レ・ダウコーニング・シリコーン株式会社製のＳＰＲＡＹ２００、信越化学工業株式会社製のＫＦ９６ＳＰ、日本ペルノックス株式会社製のエポリーズ９６、呉工業株式会社製のＫＵＲＥ−１０４６等が挙げられる。これらは一種を単独で又は二種以上を組み合わせて用いることができる。第一発明においては、これらの外部離型剤のうち、シリコーン系離型剤が好ましい。
外部離型剤を上記捕集面に散布する方法としては、スプレーによる方法などが挙げられる。
【００３５】
第一発明の繊維不織布を用いた繊維製品としては、例えば以下の繊維製品を挙げることができる。すなわち、使い捨ておむつ用部材、おむつカバー用伸縮性部材、生理用品用伸縮性部材、衛生製品用伸縮性部材、伸縮性テープ、絆創膏、衣料用伸縮性部材、衣料用絶縁材、衣料用保温材、防護服、帽子、マスク、手袋、サポーター、伸縮性包帯、湿布剤の基布、スベリ止め基布、振動吸収材、指サック、クリーンルーム用エアフィルター、エレクトレット加工を施したエレクトレットフィルター、セパレーター、断熱材、コーヒーバッグ、食品包装材料、自動車用天井表皮材、防音材、クッション材、スピーカー防塵材、エアクリーナー材、インシュレーター表皮、バッキング材、接着不織布シート、ドアトリム等の各種自動車用部材、複写機のクリーニング材等の各種クリーニング材、カーペットの表材や裏材、農業捲布、木材ドレーン、スポーツシューズ表皮等の靴用部材、かばん用部材、工業用シール材、ワイピング材およびシーツなどを挙げることができる。本発明の繊維不織布は紙おむつ等の衛生材料に特に好ましく用いられる。
【００３６】
＜第二発明＞
第二発明に係るスパンボンド不織布は、繊度が０．２〜１．０デニール（好ましくは０．２〜０．８デニール、より好ましくは０．２〜０．６デニール、さらに好ましくは０．３〜０．６デニール）である繊維から構成される。
第二発明に係るスパンボンド不織布の詳細は、上述の高結晶性ポリオレフィン（Ａ）と、低結晶性ポリオレフィン（Ｂ）とを含有する樹脂組成物（Ｃ）からなるものに限定されないこと以外は、第一発明に係る繊維不織布と同様であり、上述のエジェクター方式を用いたスパンボンド法（製造条件１）により好適に製造される。
【実施例】
【００３７】
以下の実施例は、例示の目的で説明されているに過ぎず、かつ非限定的な例である。
実施例１
（樹脂組成物の調製）
低結晶性ポリプロピレン（出光興産株式会社製、「Ｌ−ＭＯＤＵ（登録商標）  Ｓ９０１」、ＭＦＲ：５０ｇ／１０ｍｉｎ、融点：７０℃）１０質量部、及び高結晶性ポリプロピレンＡ（日本ポリプロ株式会社製、「ＮＯＶＡＴＥＣ  ＳＡ−０３」、ＭＦＲ：３０ｇ／１０ｍｉｎ、融点：１６０℃）９０質量部からなる樹脂混合物に対し、該樹脂混合物基準で２０００ｐｐｍのエルカ酸アミドを添加して、樹脂組成物を調製した。
上記低結晶性ポリプロピレン及び高結晶性ポリプロピレンＡの物性を、以下に示す測定方法により測定した。結果を第１表に示す。【００３８】
〔初期弾性率〕
ポリプロピレンをプレス成形して試験片を作成し、ＪＩＳ  Ｋ−７１１３に準拠した引張試験により測定した。
・試験片（２号ダンベル）  厚み：１ｍｍ
・クロスヘッド速度：５０ｍｍ／ｍｉｎ
・ロードセル：１００ｋｇ【００３９】
〔半結晶化時間〕
ＦＬＡＳＨ  ＤＳＣ（メトラー・トレド株式会社製）を用い、下記方法にて測定される半結晶化時間を用いた。
（１）試料を２３０℃で２分間加熱して融解させた後、２０００℃／秒で２５℃まで冷却し、２５℃での等温結晶化過程における、発熱量の時間変化を測定する。
（２）等温結晶化開始時から結晶化完了時までの発熱量の積分値を１００％とした時、等温結晶化開始時から発熱量の積分値が５０％となるまでの時間を半結晶化時間とした。【００４０】
〔メルトフローレイト（ＭＦＲ）〕
ＪＩＳ  Ｋ７２１０に準拠し、温度２３０℃、加重２１．１８Ｎの条件で測定した。【００４１】
〔融点〕
示差走査型熱量計（パーキン・エルマー社製、ＤＳＣ−７）を用い、試料１０ｍｇを窒素雰囲気下−１０℃で５分間保持した後、１０℃／分で昇温させることにより得られた融解吸熱カーブの最も高温側に観測されるピークのピークトップから融点（Ｔｍ−Ｄ）を求めた。【００４２】
〔重量平均分子量（Ｍｗ）、分子量分布（Ｍｗ／Ｍｎ）測定〕
ゲルパーミエイションクロマトグラフィ（ＧＰＣ）法により、重量平均分子量（Ｍｗ）および分子量分布（Ｍｗ／Ｍｎ）を求めた。測定には、下記の装置および条件を使用し、ポリスチレン換算の重量平均分子量を得た。
＜ＧＰＣ測定装置＞
カラム          ：ＴＯＳＯ  ＧＭＨＨＲ−Ｈ（Ｓ）ＨＴ
検出器          ：液体クロマトグラム用ＲＩ検出器  ＷＡＴＥＲＳ  １５０Ｃ
＜測定条件＞
溶媒          ：１，２，４−トリクロロベンゼン
測定温度      ：１４５℃
流速          ：１．０ｍｌ／分
試料濃度      ：２．２ｍｇ／ｍｌ
注入量        ：１６０μｌ
検量線        ：Ｕｎｉｖｅｒｓａｌ  Ｃａｌｉｂｒａｔｉｏｎ
解析プログラム：ＨＴ−ＧＰＣ（Ｖｅｒ．１．０）【００４３】
〔ＮＭＲ測定〕
以下に示す装置および条件で、13Ｃ−ＮＭＲスペクトルの測定を行った。なお、ピークの帰属は、エイ・ザンベリ（Ａ．Ｚａｍｂｅｌｌｉ）等により「Ｍａｃｒｏｍｏｌｅｃｕｌｅｓ，８，６８７（１９７５）」で提案された方法に従った。
装置：日本電子（株）製ＪＮＭ−ＥＸ４００型13Ｃ−ＮＭＲ装置
方法：プロトン完全デカップリング法
濃度：２２０ｍｇ／ｍｌ
溶媒：１，２，４−トリクロロベンゼンと重ベンゼンの９０：１０（容量比）混合溶媒
温度：１３０℃
パルス幅：４５°
パルス繰り返し時間：４秒
積算：１００００回【００４４】
＜計算式＞
Ｍ＝ｍ／Ｓ×１００
Ｒ＝γ／Ｓ×１００
Ｓ＝Ｐββ＋Ｐαβ＋Ｐαγ
Ｓ：全プロピレン単位の側鎖メチル炭素原子のシグナル強度
Ｐββ：１９．８〜２２．５ｐｐｍ
Ｐαβ：１８．０〜１７．５ｐｐｍ
Ｐαγ：１７．５〜１７．１ｐｐｍ
γ：ラセミペンタッド連鎖：２０．７〜２０．３ｐｐｍ
ｍ：メソペンタッド連鎖：２１．７〜２２．５ｐｐｍ【００４５】
メソペンタッド分率［ｍｍｍｍ］、ラセミペンタッド分率［ｒｒｒｒ］およびラセミメソラセミメソペンタッド分率［ｒｍｒｍ］は、エイ・ザンベリ（Ａ．Ｚａｍｂｅｌｌｉ）等により「Ｍａｃｒｏｍｏｌｅｃｕｌｅｓ，６，９２５（１９７３）」で提案された方法に準拠して求めたものであり、13Ｃ−ＮＭＲスペクトルのメチル基のシグナルにより測定されるポリプロピレン分子鎖中のペンタッド単位でのメソ分率、ラセミ分率、およびラセミメソラセミメソ分率である。メソペンタッド分率［ｍｍｍｍ］が大きくなると、立体規則性が高くなる。また、トリアッド分率［ｍｍ］、［ｒｒ］および［ｍｒ］も上記方法により算出した。【００４６】
また、上記樹脂組成物についても、上述の測定方法で半結晶化時間を測定した。さらに、樹脂組成物の半結晶化時間を、高結晶性ポリプロピレンの半結晶化時間で割った値を相対結晶化時間比率とした。結果を第２表に示す。【００４７】
（繊維不織布の製造）
ギヤポンプを有する単軸押出機を用いて樹脂温度２５０℃で前記樹脂組成物を溶融押出し、ノズル径０．３ｍｍのノズル（孔数８４１ホール）より、単孔吐出量０．１ｇ／ｍｉｎの速度で溶融樹脂を吐出させて紡糸した。紡糸により得られた繊維を空気で冷却しながら、ノズル下でエジェクターにより１．０ｋｇ／ｃｍ2の圧力で吸引して、１１ｍ／ｍｉｎのライン速度で移動しているネット面に繊維を積層した。ネット面に積層された繊維束を１４０℃に加熱したカレンダーロールでニップ圧４０Ｎ／ｍｍでエンボス加工し、引取りロールに巻き取った。ここで、単孔吐出量とエジェクター圧力の関係より得られる［Ｔ］／［Ｅ］は０．１であった。
得られた繊維不織布について、下記の測定方法により、目付け、繊度、不織布の破断強度、破断ひずみ、及び静摩擦係数の測定、並びにカンチレバー測定を行った。測定結果を第２表に示す。【００４８】
〔目付け〕
得られた不織布の５ｃｍ×５ｃｍの重量を測定し、目付け（ｇ／ｍ２）を測定した。
【００４９】
〔繊度〕
偏光顕微鏡を用いて不織布中の繊維を観察し、ランダムに選んだ５本の繊維直径の平均値（ｄ）を測定し、樹脂の密度（ρ＝９０００００ｇ／ｍ3）を用いて、不織布サンプルの繊度を下記［１］式から計算した。
繊度（デニール）＝ρ×π×（ｄ／２）2×９０００・・・［１］【００５０】
〔破断強度・破断ひずみ〕
得られた不織布の長さ２００ｍｍ×幅５０ｍｍの試験片から、機械方向（ＭＤ）と機械方向に対して垂直方向（ＣＤ）についてサンプリングした。引張試験機（（株）島津製作所製、オートグラフＡＧ−Ｉ）を用いて、初期長Ｌ０を１００ｍｍに設定し、引張速度３００ｍｍ／分で伸張し、伸張過程でのひずみと荷重を測定し、不織布が破断した瞬間の荷重とひずみの値を、それぞれ破断強度、破断ひずみとした。【００５１】
〔静摩擦係数〕
得られた不織布の、長さ２２０ｍｍ×幅１００ｍｍと長さ２２０ｍｍ×幅７０ｍｍの試験片から、機械方向（ＭＤ）と機械方向に対して垂直方向（ＣＤ）についてサンプリングした。静摩擦係数測定試験機（東洋精機工業（株）製、摩擦測定機ＡＮ型）台座の上に２枚の重ねた不織布を乗せ、その上に１０００ｇのおもりを乗せ、台座の傾きを２．７度／分の速度で変化させ、不織布が１０ｍｍ滑った時の角度を測定し、おもりの重量（１０００ｇ）と不織布が１０ｍｍ滑った時の角度から、静摩擦係数を算出した。静摩擦係数が低いということは、不織布の手触り感や風合いが良好であることを示す。【００５２】
〔カンチレバー試験〕
得られた不織布から、長さ１００ｍｍ×幅１００ｍｍ試験片を作製し、台座の一端に４５°の傾斜角を有した斜面を有するカンチレバー試験機を用いて行った。試験片を、一定速度で斜面方向に台座の上を滑らせ、試験片が折れ曲がり、一端が斜面に接地する瞬間の移動距離を測定した。機械方向（ＭＤ）と機械方向に対して垂直方向（ＣＤ）についてそれぞれ測定した。
【００５３】
実施例２
実施例１において、単孔吐出量を０．２ｇ／ｍｉｎ、エジェクター圧力を４．０ｋｇ／ｃｍ2、ライン速度を２４ｍ／ｍｉｎとした以外は、実施例１と同様にして不織布を成形し、同様の評価を行った。結果を第２表に示す。この時、単孔吐出量とエジェクター圧力の関係より得られる［Ｔ］／［Ｅ］は０．０５であった。【００５４】
実施例３
実施例１において、単孔吐出量を０．３ｇ／ｍｉｎ、エジェクター圧力を２．０ｋｇ／ｃｍ2、ライン速度を３５ｍ／ｍｉｎとした以外は、実施例１と同様にして不織布を成形し、同様の評価を行った。結果を第２表に示す。この時、単孔吐出量とエジェクター圧力の関係より得られる［Ｔ］／［Ｅ］は０．１５であった。【００５５】
比較例１
実施例１において、低結晶性ポリプロピレンの添加量を１質量％とし、単孔吐出量を０．５ｇ／ｍｉｎ、エジェクター圧力を２．０ｋｇ／ｃｍ2、ライン速度を５４／ｍｉｎとした以外は、実施例１と同様にして不織布を成形し、同様の評価を行った。結果を第２表に示す。この時、単孔吐出量とエジェクター圧力の関係より得られる［Ｔ］／［Ｅ］は０．２５であった。【００５６】
比較例２
実施例１において、低結晶性ポリプロピレンを添加せず、単孔吐出量を０．５ｇ／ｍｉｎ、エジェクター圧力を２．０ｋｇ／ｃｍ2、ライン速度を５４／ｍｉｎとした以外は、実施例１と同様にして不織布を成形し、同様の評価を行った。結果を第２表に示す。この時、単孔吐出量とエジェクター圧力の関係より得られる［Ｔ］／［Ｅ］は０．２５であった。【００５７】
【表１】
0006507442.tif 000002
【００５８】
【表２】
0006507442.tif 000003
【００５９】
実施例４
（樹脂組成物の調製）
低結晶性ポリプロピレン（出光興産株式会社製、「Ｌ−ＭＯＤＵ（登録商標）  Ｓ９０１」、ＭＦＲ：５０ｇ／１０ｍｉｎ、融点：７０℃）１０質量部、及び高結晶性ポリプロピレンＢ（ＥｘｘｏｎＭｏｂｉｌ社製、「ＰＰ３１５５」、ＭＦＲ：３６ｇ／１０ｍｉｎ、融点：１６１℃）９０質量部からなる樹脂混合物に対し、該樹脂混合物基準で２０００ｐｐｍのエルカ酸アミドを添加して、樹脂組成物を調製した。
上記高結晶性ポリプロピレンＢの物性を、上述の測定方法により測定した。結果を第１表に示す。【００６０】
また、上記樹脂組成物についても、上述の測定方法で半結晶化時間を測定した。さらに、樹脂組成物の半結晶化時間を、高結晶性ポリプロピレンの半結晶化時間で割った値を相対結晶化時間比率とした。結果を第３表に示す。【００６１】
ギヤポンプを有する単軸押出機を用いて樹脂温度２５０℃で前記樹脂組成物を溶融押出し、ノズル径０．６ｍｍのノズル（孔数５８００ホール／ｍ）より、単孔吐出量０．４７ｇ／ｍｉｎの速度で溶融樹脂を吐出させて紡糸した。紡糸により得られた繊維を空気で冷却しながら、ノズル下で冷却エアーダクトにより８０００Ｐａのキャビン圧力で吸引して、１８０ｍ／ｍｉｎのライン速度で移動しているネット面に繊維を積層した。ネット面に積層された繊維束を１４０℃に加熱したカレンダーロールでニップ圧１００Ｎ／ｍｍでエンボス加工し、引取りロールに巻き取った。ここで、単孔吐出量とキャビン圧力の関係より得られる［Ｔ］／［Ｃ］×１０００は０．０６であった。
得られた不織布について、上記測定方法により、目付け、繊度、不織布の破断強度、破断ひずみ、静摩擦係数及びカンチレバー測定を行った。測定結果を第３表に示す。【００６２】
実施例５
実施例４において、キャビン圧力を６５００Ｐａとした以外は、実施例４と同様にして不織布を成形し、同様の評価を行った。結果を第３表に示す。この時、単孔吐出量とキャビン圧力の関係より得られる［Ｔ］／［Ｃ］×１０００は０．０７であった。
【００６３】
実施例６
実施例４において、低結晶性ポリプロピレンを１５質量部、及び高結晶性ポリプロピレンＢ  ８５質量部を混合し、エルカ酸アミドを添加せずに樹脂組成物を調製し、かつ、キャビン圧力を７５００Ｐａ、ライン速度を１５０ｍ／ｍｉｎとした以外は、実施例４と同様にして不織布を成形し、同様の評価を行った。結果を第３表に示す。この時、単孔吐出量とキャビン圧力の関係より得られる［Ｔ］／［Ｃ］×１０００は０．０５であった。
【００６４】
実施例７
実施例６において、キャビン圧力を６０００Ｐａとした以外は、実施例６と同様にして不織布を成形し、同様の評価を行った。結果を第３表に示す。この時、単孔吐出量とキャビン圧力の関係より得られる［Ｔ］／［Ｃ］×１０００は０．０６であった。
【００６５】
実施例８
（樹脂組成物の調製）
低結晶性ポリプロピレン（出光興産株式会社製、「Ｌ−ＭＯＤＵ（登録商標）  Ｓ９０１」、ＭＦＲ：５０ｇ／１０ｍｉｎ、融点：７０℃）５質量部、及び高結晶性ポリプロピレンＢ（ＥｘｘｏｎＭｏｂｉｌ社製、「ＰＰ３１５５」、ＭＦＲ：３６ｇ／１０ｍｉｎ、融点：１６１℃）９５質量部からなる樹脂混合物に対し、該樹脂混合物基準で２０００ｐｐｍのエルカ酸アミドを添加して、樹脂組成物を調製した。【００６６】
また、上記樹脂組成物についても、上述の測定方法で半結晶化時間を測定した。さらに、樹脂組成物の半結晶化時間を、高結晶性ポリプロピレンの半結晶化時間で割った値を相対結晶化時間比率とした。結果を第３表に示す。【００６７】
ギヤポンプを有する単軸押出機を用いて樹脂温度２４５℃で前記樹脂組成物を溶融押出し、ノズル径０．６ｍｍのノズル（孔数５８００ホール／ｍ）より、単孔吐出量０．４０ｇ／ｍｉｎの速度で溶融樹脂を吐出させて紡糸した。紡糸により得られた繊維を空気で冷却しながら、ノズル下で冷却エアーダクトにより５５００Ｐａのキャビン圧力で吸引して、５３０ｍ／ｍｉｎのライン速度で移動しているネット面に繊維を積層した。ネット面に積層された繊維束を１４６℃に加熱したカレンダーロールでニップ圧１００Ｎ／ｍｍでエンボス加工し、引取りロールに巻き取った。ここで、単孔吐出量とキャビン圧力の関係より得られる［Ｔ］／［Ｃ］×１０００は０．０７であった。
得られた不織布について、上記測定方法により、目付け、繊度、不織布の破断強度、破断ひずみ、静摩擦係数及びカンチレバー測定を行った。測定結果を第３表に示す。【００６８】
実施例９
（樹脂組成物の調製）
低結晶性ポリプロピレン（出光興産株式会社製、「Ｌ−ＭＯＤＵ（登録商標）  Ｓ９０１」、ＭＦＲ：５０ｇ／１０ｍｉｎ、融点：７０℃）２０質量部、及び高結晶性ポリプロピレンＣ（Ｌｙｏｎｄｅｌｌ  Ｂａｓｅｌｌ社製、「Ｍｏｐｌｅｎ  ＨＰ５６１Ｓ」、ＭＦＲ：３３ｇ／１０ｍｉｎ、融点：１６３℃）８０質量部からなる樹脂混合物に対し、該樹脂混合物基準で２０００ｐｐｍのエルカ酸アミドを添加して、樹脂組成物を調製した。
上記高結晶性ポリプロピレンＣの物性を、上述の測定方法により測定した。結果を第１表に示す。【００６９】
また、上記樹脂組成物についても、上述の測定方法で半結晶化時間を測定した。さらに、樹脂組成物の半結晶化時間を、高結晶性ポリプロピレンの半結晶化時間で割った値を相対結晶化時間比率とした。結果を第３表に示す。【００７０】
ギヤポンプを有する単軸押出機を用いて樹脂温度２４０℃で前記樹脂組成物を溶融押出し、ノズル径０．６ｍｍのノズル（孔数５８００ホール／ｍ）より、単孔吐出量０．５７ｇ／ｍｉｎの速度で溶融樹脂を吐出させて紡糸した。紡糸により得られた繊維を空気で冷却しながら、ノズル下で冷却エアーダクトにより６０００Ｐａのキャビン圧力で吸引して、２１４ｍ／ｍｉｎのライン速度で移動しているネット面に繊維を積層した。ネット面に積層された繊維束を１３６℃に加熱したカレンダーロールでニップ圧７０Ｎ／ｍｍでエンボス加工し、引取りロールに巻き取った。ここで、単孔吐出量とキャビン圧力の関係より得られる［Ｔ］／［Ｃ］×１０００は０．１０であった。
得られた不織布について、上記測定方法により、目付け、繊度、不織布の破断強度、破断ひずみ、静摩擦係数及びカンチレバー測定を行った。測定結果を第３表に示す。【００７１】
比較例３
実施例４において、低結晶性ポリプロピレンを１質量部及び高結晶性ポリプロピレンＢ９９質量部を混合し、エルカ酸アミドを添加せずに樹脂組成物を調製し、かつ、キャビン圧力を４５００Ｐａ、ライン速度を２２０ｍ／ｍｉｎとした以外は、実施例４と同様にして不織布を成形し、同様の評価を行った。結果を第３表に示す。この時、単孔吐出量とキャビン圧力の関係より得られる［Ｔ］／［Ｃ］×１０００は０．１３であった。
【００７２】
比較例４
実施例４において、低結晶性ポリプロピレンやエルカ酸アミドを添加せず、高結晶性ポリプロピレンＢのみを原料樹脂として用い、キャビン圧力を４５００Ｐａ、ライン速度を２２０ｍ／ｍｉｎとした以外は、実施例４と同様にして不織布を成形し、同様の評価を行った。結果を第３表に示す。この時、単孔吐出量とキャビン圧力の関係より得られる［Ｔ］／［Ｃ］×１０００は０．１４であった。
【００７３】
比較例５
（樹脂組成物の調製）
低結晶性ポリプロピレン（出光興産株式会社製、「Ｌ−ＭＯＤＵ（登録商標）  Ｓ９０１」、ＭＦＲ：５０ｇ／１０ｍｉｎ、融点：７０℃）２５質量部、及び高結晶性ポリプロピレンＣ（Ｌｙｏｎｄｅｌｌ  Ｂａｓｅｌｌ社製、「Ｍｏｐｌｅｎ  ＨＰ５６１Ｓ」、ＭＦＲ：３３ｇ／１０ｍｉｎ、融点：１６３℃）７５質量部を混合し、エルカ酸アミドを添加せずに樹脂組成物を調製した。【００７４】
また、上記樹脂組成物についても、上述の測定方法で半結晶化時間を測定した。さらに、樹脂組成物の半結晶化時間を、高結晶性ポリプロピレンの半結晶化時間で割った値を相対結晶化時間比率とした。結果を第３表に示す。【００７５】
ギヤポンプを有する単軸押出機を用いて樹脂温度２３６℃で前記樹脂組成物を溶融押出し、ノズル径０．６ｍｍのノズル（孔数５８００ホール／ｍ）より、単孔吐出量０．５７ｇ／ｍｉｎの速度で溶融樹脂を吐出させて紡糸した。紡糸により得られた繊維を空気で冷却しながら、ノズル下で冷却エアーダクトにより５５００Ｐａのキャビン圧力で吸引して、２１５ｍ／ｍｉｎのライン速度で移動しているネット面に繊維を積層した。ネット面に積層された繊維束を１３４℃に加熱したカレンダーロールでニップ圧９０Ｎ／ｍｍでエンボス加工し、引取りロールに巻き取った。ここで、単孔吐出量とキャビン圧力の関係より得られる［Ｔ］／［Ｃ］×１０００は０．１０であった。
得られた不織布について、上記測定方法により、目付け、繊度、不織布の破断強度、破断ひずみ、静摩擦係数及びカンチレバー測定を行った。測定結果を第３表に示す。【００７６】
【表３】
0006507442.tif 000004
【産業上の利用可能性】
【００７７】
本発明の繊維不織布は、繊維径が極めて小さく、手触り感が良好であり、紙おむつ等の衛生材料に特に好ましく用いられる。